Brevet FR2961609A1 — publié le 20111223

DISPOSITIF A PROPRIETES OPTIQUES ET/OU ENERGETIQUES ELECTROCOMMANDABLES La présente invention se rapporte au domaine des dispositifs électrochimiques à propriétés optiques et/ou énergétiques électrocommandables. Il s'agit de dispositifs dont certaines caractéristiques peuvent être modifiées sous l'effet d'une alimentation électrique appropriée, tout io particulièrement la transmission, l'absorption, la réflexion dans certaines longueurs d'ondes du rayonnement électromagnétique, notamment dans le visible et/ou dans l'infrarouge, ou encore la diffusion lumineuse. La variation de transmission intervient généralement dans le domaine optique (infrarouge, visible, ultraviolet) et/ou dans d'autres domaines du rayonnement 15 électromagnétique, d'où la dénomination de dispositif à propriétés optiques et/ou énergétiques variables, le domaine optique n'étant pas nécessairement le seul domaine concerné. Sur le plan thermique, les vitrages dont on peut moduler la transmission/absorption dans au moins une partie du spectre solaire 20 permettent de contrôler l'apport solaire à l'intérieur des pièces ou habitacles/compartiments quand ils sont montés en vitrages extérieurs de bâtiment ou fenêtres de moyens de transport du type voiture, train, avion, ..., et d'éviter ainsi un échauffement excessif de ceux-ci en cas de fort ensoleillement. 25 Sur le plan optique, ils permettent un contrôle du degré de vision, ce qui permet d'éviter l'éblouissement quand ils sont montés en vitrages extérieurs en cas de fort ensoleillement. Ils peuvent aussi avoir un effet de volet particulièrement intéressant, aussi bien en tant que vitrages extérieurs que s'ils sont utilisés en vitrages intérieurs, par exemple pour équiper des cloisons 30 intérieures entre des pièces (bureaux dans un bâtiment), ou pour isoler des compartiments dans des trains ou des avions par exemple. -2- Néanmoins, ces dispositifs présentent souvent l'inconvénient d'induire une coloration en réflexion vers l'extérieur. Pour pallier à cet inconvénient, WO-A-00/03290 enseigne de prévoir un revêtement modifiant / atténuant la coloration en réflexion, c'est-à-dire les valeurs de saturation C* dans le système de coloration (L, a*, b*), avec au moins une couche mince ayant un indice de réfraction entre 1,6 et 1,9. A titre d'exemple, WO-A-00/03290 enseigne de prévoir, entre le substrat externe et le système électrochrome, une couche en SiOC d'indice de réfraction 1,7 et d'épaisseur 50 à 55nm. Le système fonctionnel est déposé io directement sur la couche de SiOC et ainsi au contact de cette dernière, ce qui est enseigné comme étant préféré. Néanmoins, si la coloration en réflexion à une incidence normale est améliorée, il s'est avéré que la coloration persistait pour des angles d'incidence inférieurs, par exemple entre 15° et 60° par rapport à la normale. 15 Un but de l'invention est de fournir un dispositif électrochimique à propriétés optiques et/ou énergétiques électrocommandables dont la coloration en réflexion est relativement faible, notamment à l'état coloré du dispositif, et ce non seulement pour un angle d'incidence normale (0°) mais également pour des angles d'incidence plus élevés (entre 15° et 60°). 20 A cet effet, l'invention a pour objet un dispositif, du type comprenant : - un substrat ; - un système fonctionnel électrochimique à propriétés optiques et/ou énergétiques électrocommandables, le système fonctionnel comprenant : - un premier revêtement électrode formé sur le substrat ; 25 - un deuxième revêtement électrode; et - au moins une couche électrochimiquement active située entre le premier revêtement électrode et le deuxième revêtement électrode, l'au moins une couche électrochimiquement active étant susceptible de passer de façon réversible entre un premier 30 état et un deuxième état à propriétés de transmission optique et/ou énergétique différentes du premier état, -3- - un contre-substrat destiné à être disposé à l'extérieur par rapport au substrat, du côté de la lumière solaire incidente ; - un revêtement de contrôle en réflexion pour atténuer / modifier la couleur du dispositif en réflexion vers l'extérieur, le revêtement de contrôle en réflexion étant formé sur la face interne du contre-substrat, le système de contrôle en réflexion agissant pour réduire les valeurs de saturation de C* dans le système colorimétrique (L*, a*, b*) du dispositif en réflexion ; - un intercalaire de feuilletage en matériau polymère interposé entre le revêtement de contrôle en réflexion et le système fonctionnel, le contre-substrat et l'intercalaire de feuilletage ayant un indice de réfraction compris entre 1,4 et 1,7 et une épaisseur supérieure à 20 pm, par exemple supérieure à 100 pm, par exemple supérieure à 300 pm pour l'intercalaire de feuilletage et par exemple supérieure à 500 pm pour le contre-substrat, le revêtement de contrôle en réflexion ayant un indice de réfraction et une 15 épaisseur choisis de telle sorte que C* est inférieur ou égal à 10 pour des angles d'incidence de 60° et de 8° par rapport à la normale à la face externe du contre-substrat et que la valeur absolue de la différence entre la valeur de C* à un angle d'incidence de 8° et la valeur de C* à un angle d'incidence de 60° est inférieure ou égale à 6. 20 Avec l'invention, le revêtement de contrôle en réflexion est entouré par deux matériaux (le contre-substrat et l'intercalaire de feuilletage) dont l'indice de réfraction est compris entre 1,4 et 1,7 et dont l'épaisseur est très supérieure aux longueurs d'ondes dans le domaine visible (entre 0,4 et 0,8 pm). Ces caractéristiques, en combinaison avec un choix adapté d'indice de réfraction et 25 d'épaisseur du revêtement de contrôle en réflexion ont pour effet une moindre coloration du dispositif en réflexion, notamment pour des angles d'incidence élevés par rapport à la normale. Suivant des modes particuliers de réalisation, le dispositif selon l'invention comporte en outre l'une ou plusieurs des caractéristiques 30 techniques ci-dessous, prise(s) isolément ou suivant toutes les combinaisons techniquement possibles : -4- - le revêtement de contrôle en réflexion a un indice de réfraction et une épaisseur choisis de telle sorte que C* est inférieur ou égal à 10 pour tout angle d'incidence entre 8° et 60° par rapport à la normale à la face externe du contre-substrat ; - le revêtement de contrôle en réflexion comprend une seule couche de matériau ; - le revêtement de contrôle en réflexion est au contact de la face interne du contre-substrat ; - le revêtement de contrôle en réflexion est au contact de la face externe io de l'intercalaire de feuilletage ; - le revêtement de contrôle en réflexion comprend une couche ayant un indice de réfraction compris entre 1,6 et 2,4, de préférence entre 1,75 et 2,15, de préférence entre 1,90 et 2,05 ; - le revêtement de contrôle en réflexion a une épaisseur comprise entre 15 60 et 110 nm, de préférence entre 60 et 90 nm ; - le revêtement de contrôle en réflexion a un coefficient de réflexion supérieur ou égal à 10%, de préférence compris entre 12 et 25% ; - le revêtement de contrôle en réflexion est constitué d'un ou plusieurs matériaux choisis parmi la liste suivante : un nitrure de silicium, un oxyde 20 d'étain, un oxynitrure de silicium, un oxyde de zinc, un nitrure d'aluminium, un oxyde d'indium dopé étain (ITO), un oxyde mixte étain / zinc, un oxyde de titane, un oxyde de titane dopé zinc, un oxyde de titane dopé silicium ou une combinaison de plusieurs de ces matériaux ; - le contre-substrat a un indice de réfraction compris entre 1,45 et 1,60 ; 25 - l'intercalaire de feuilletage a un indice de réfraction compris entre 1,45 et 1,60 ; - l'intercalaire de feuilletage est un film constitué d'un matériau thermoplastique, par exemple réalisé en PU (polyuréthanne) ; - le système fonctionnel est un système électrochrome, l'au moins une 30 couche électrochimiquement active étant électrochrome ; - le système fonctionnel électrochrome est de type tout solide. -5- L'invention a également pour objet un vitrage comprenant au moins une feuille à fonction verrière, caractérisé en ce qu'il comprend un dispositif tel que décrit ci-dessus, le substrat et le contre-substrat étant des feuilles à fonction verrière. L'invention a encore pour objet un procédé de fabrication d'un dispositif comprenant des étapes consistant à : - former un premier revêtement électrode sur un substrat ; - former un deuxième revêtement électrode; - former au moins une couche électrochimiquement active destinée à être io située entre le premier revêtement électrode et le deuxième revêtement électrode, l'au moins une couche électrochimiquement active étant susceptible de passer de façon réversible entre un premier état et un deuxième état à propriétés de transmission optique et/ou énergétique différentes du premier état, 15 - former un revêtement de contrôle en réflexion pour atténuer / modifier la couleur du dispositif en réflexion vers l'extérieur, le revêtement de contrôle en réflexion étant formé sur la face interne d'un contre-substrat, le contre-substrat étant destiné à être disposé à l'extérieur par rapport au substrat, du côté de la lumière solaire incidente, le revêtement de contrôle en réflexion agissant pour 20 réduire les valeurs de saturation de C* dans le système colorimétrique (L, a*, b*) du dispositif en réflexion ; - utiliser un intercalaire de feuilletage en matériau polymère pour feuilleter le contre-substrat, l'intercalaire de feuilletage étant entre le revêtement de contrôle en réflexion et le système fonctionnel, le contre-substrat et 25 l'intercalaire de feuilletage ayant un indice de réfraction compris entre 1,4 et 1,7 et une épaisseur supérieure à 20pm, par exemple supérieure à 100 pm, par exemple supérieure à 300 pm pour l'intercalaire de feuilletage et par exemple supérieure à 500 pm pour le contre-substrat, le revêtement de contrôle en réflexion ayant un indice de réfraction et une 30 épaisseur choisis de telle sorte que C* est inférieur ou égal à 10 pour des angles d'incidence de 60° et de 8° par rapport à la normale à la face externe du contre-substrat et que la valeur absolue de la différence entre la valeur de -6- C* à un angle d'incidence de 8° et la valeur de C* à un angle d'incidence de 60° est inférieure ou égale à 6. Suivant des modes particuliers de réalisation, le procédé de fabrication selon l'invention comporte en outre l'une ou plusieurs des caractéristiques techniques ci-dessous, prise(s) isolément ou suivant toutes les combinaisons techniquement possibles : - le revêtement de contrôle en réflexion a un indice de réfraction et une épaisseur choisis de telle sorte que C* est inférieur ou égal à 10 pour tout angle d'incidence entre 8° et 60° par rapport à la normale à la face externe du io contre-substrat ; - une seule couche de matériau est déposée pour former le revêtement de contrôle en réflexion ; - le revêtement de contrôle en réflexion est déposé directement sur la face interne du contre-substrat ; 15 - l'intercalaire de feuilletage est placé directement sur le revêtement de contrôle en réflexion ; - la couche formant le revêtement de contrôle en réflexion a un indice de réfraction compris entre 1,6 et 2,4, de préférence entre 1,75 et 2,15, de préférence entre 1,90 et 2,0 ; 20 - le revêtement de contrôle en réflexion a une épaisseur comprise entre 60 et 110 nm, de préférence entre 60 et 90 nm ; - le revêtement de contrôle en réflexion a un coefficient de réflexion supérieur ou égal à 10%, de préférence compris entre 12 et 25% ; - la couche formant le revêtement de contrôle en réflexion est constituée 25 d'un ou plusieurs matériaux choisis parmi la liste suivante : un nitrure de silicium, un oxyde d'étain, un oxynitrure de silicium, un oxyde de zinc, un nitrure d'aluminium, un oxyde d'indium dopé étain (ITO), un oxyde mixte étain / zinc, un oxyde de titane, un oxyde de titane dopé zinc, un oxyde de titane dopé silicium ou une combinaison de plusieurs de ces matériaux ; 30 - le contre-substrat a un indice de réfraction compris entre 1,45 et 1,60 ; - l'intercalaire de feuilletage a un indice de réfraction compris entre 1,45 et 1,60 ; -7- - l'intercalaire de feuilletage est un film constitué d'un matériau thermoplastique, par exemple réalisé en PU (polyuréthanne) ; - le système fonctionnel est un système électrochrome, l'au moins une couche électrochimiquement active étant électrochrome ; - le système fonctionnel électrochrome est de type tout solide. L'invention sera mieux comprise à la lecture de la description qui va suivre, donnée uniquement à titre d'exemple, et faite en référence au dessin annexé, sur lequel la figure 1 est une vue schématique en coupe d'un dispositif électrochimique selon l'invention. io Le dessin n'est bien entendu pas à l'échelle, pour une représentation claire, car les différences d'épaisseur entre notamment le substrat et les couches déposées sont importantes, par exemple de l'ordre d'un facteur 500. Le dispositif 1 illustré comprend un substrat 2, un système fonctionnel 4 et un contre-substrat 6 protégeant le système fonctionnel 4. 15 Le système fonctionnel 4 est un système électrochrome, c'est-à-dire un système dont la transparence est commandée de façon réversible par l'application d'un champ électrique, mais il s'agit plus généralement en variante d'un dispositif électrochimique à propriétés optiques et/ou énergétiques électrocommandables. 20 Le système fonctionnel 4 est formé au moins partiellement sur le substrat 2, c'est-à-dire qu'il comprend au moins une couche formée sur le substrat 2. On entend, dans tout le texte, par « une couche A formée (ou déposée) sur une couche B », une couche A formée soit directement sur la couche B et donc en contact avec la couche B, soit formée sur la couche B avec 25 interposition d'une ou plusieurs couches entre la couche A et la couche B. Le contre-substrat 6 est destiné à protéger le système fonctionnel 4. Il est disposé à l'extérieur par rapport au substrat 2, du côté de la lumière solaire incidente. Le dispositif 1 comprend en outre un revêtement de contrôle en réflexion 30 8 pour atténuer / modifier la couleur du dispositif 1 en réflexion vers l'extérieur, et un intercalaire de feuilletage 10 en polymère interposé entre le système fonctionnel 4 et le revêtement de contrôle en réflexion 8. -8- Le revêtement de contrôle en réflexion 8 est formé sur la face interne 6A du contre-substrat 6. Il est déposé directement sur ce dernier et ainsi au contact de la face interne 6A du contre-substrat 6. Le revêtement de contrôle en réflexion 8 a un indice de réfraction et une épaisseur choisis de telle sorte que C* est inférieur ou égal à 10 pour des angles d'incidence de 60° et de 8° par rapport à la normale N à la face externe 6B du contre-substrat 6 et que la valeur absolue de la différence entre la valeur de C* à un angle d'incidence de 8° et la valeur de C* à un angle d'incidence de 60° est inférieure ou égale à 6 (i.e. C8° - C60° Avantageusement, le revêtement 8 est au contact de la face interne 6A du contre substrat 6 et/ou au contact de la face externe 10B de l'intercalaire de feuilletage 10. Le contre-substrat 6 est une feuille à fonction verrière d'un matériau ayant un indice de réfraction compris entre 1,4 et 1,7, de préférence entre 1,45 et io 1,60. La feuille peut être plane ou bombée, et présenter tout type de dimensions, notamment au moins une dimension supérieure à 1 mètre. Il s'agit avantageusement d'une feuille de verre. Le verre est de préférence de type silico-sodo-calcique, mais d'autres 15 types de verres comme les verres borosilicatés peuvent aussi être utilisés. Le verre peut être clair ou extra-clair, ou encore teinté, par exemple en bleu, vert, ambre, bronze ou gris. L'épaisseur de la feuille de verre est typiquement comprise entre 0,5 et 19 mm, notamment entre 2 et 12 mm, voire entre 4 et 8 mm. 20 En variante, le contre-substrat 6 est réalisé dans un matériau flexible et transparent, par exemple en matière plastique. Il est à noter que le contre-substrat 6 peut, en variante, comporter un revêtement fonctionnel sur tout ou partie de sa face externe 6B. Il s'agit par exemple d'un revêtement photocatalytique, par exemple une couche de TiO2, 25 ou d'un revêtement hydrophile. L'intercalaire de feuilletage 10 est un film constitué d'un matériau thermoplastique, par exemple en PU (polyuréthanne), et a un indice de réfraction compris entre 1,4 et 1,7. L'intercalaire de feuilletage 10 a typiquement une épaisseur entre 0,3 mm 30 et 5 mm. Le système fonctionnel 4 est avantageusement un système électrochrome. -11- Le système électrochrome est de tout type adapté. Il s'agit par exemple d'un système électrochrome organique dans lequel le matériau électrochrome est organique, d'un système électrochrome mixte dans lequel les couches électrochromes sont solides, plus particulièrement de nature minérale, et où l'électrolyte séparant les couches électrochromes est organique, par exemple sous forme d'un gel ou d'une solution, ou encore d'un système électrochrome tout solide dans lequel l'électrolyte est également une couche minérale, donc solide. US-5 239 406 et EP-A-O 612 826 décrivent par exemple des systèmes io électrochromes organiques. EP-0 253 713 et EP-0 670 346, EP-0 382 623, EP-0 518 754 ou EP-0 532 408 décrivent des systèmes électrochromes mixtes. EP-0 831 360 et WO-A-00/03290 décrivent de systèmes électrochromes tout solide. 15 En variante cependant, le système fonctionnel 4 est par exemple un système gazochrome ou un système n'opérant pas de variation en transmission significative dans le domaine visible mais dans d'autres domaines du rayonnement électromagnétique, par exemple dans l'infrarouge. Avantageusement, le système fonctionnel 4 est un système électrochrome 20 tout solide. Un tel système présente l'avantage d'être durable, s'agissant de couches minérales. Un tel système présente en outre l'avantage de permettre de minimiser le nombre de substrats. De façon classique, un système électrochrome tout solide comprend par exemple : 25 - un premier revêtement électrode formé sur le substrat 2, par exemple à base d'oxyde d'indium dopé étain (ITO) ; - une première couche d'un matériau électrochrome formée sur le premier revêtement électrode, par exemple à base d'oxyde de tungstène ; - une couche formant électrolyte formée sur la première couche de matériau 30 électrochrome, par exemple à base d'oxyde de tantale ; - une deuxième couche de matériau électrochrome formée sur la couche formant électrolyte, par exemple à base d'oxyde de nickel ; - 12 - - un deuxième revêtement électrode formé sur la deuxième couche de matériau électrochrome, par exemple à base d'ITO. L'application d'un premier potentiel électrique entre les revêtements électrode conduit à une insertion d'ions alcalins tels que H+ ou Li+ dans la première couche électrochrome et à la désinsertion des ions de la deuxième couche électrochrome, conduisant à une coloration du système fonctionnel. L'application d'un potentiel électrique de signe opposé conduit à la désinsertion des mêmes ions de la première couche électrochrome et à l'insertion des ions dans la deuxième couche électrochrome, conduisant à une io décoloration du système. De tels systèmes présentent l'avantage d'être réversible un très grand nombre de fois et pour un nombre d'années supérieur à 10, ce qui autorise une utilisation pour des vitrages de bâtiments. Il est à noter cependant que la nature du système fonctionnel n'a pas 15 d'influence importante sur la coloration du dispositif en réflexion. Il existe en effet une coloration en réflexion vers l'extérieur dès que le système fonctionnel comporte un revêtement électrode entre la face externe du vitrage et la couche électrochimiquement active. C'est pourquoi l'invention est applicable à des systèmes fonctionnels de types très variés et n'est nullement limitée aux 20 systèmes électrochromes tout solide. Le substrat 2 est une feuille à fonction verrière, par exemple une feuille de verre. De la même façon que pour le contre-substrat 6, le verre est de préférence de type silico-sodo-calcique, mais d'autres types de verres, comme 25 les verres borosilicatés peuvent aussi être utilisés. Le verre 2 peut être clair ou extra-clair, ou encore teinté, par exemple en bleu, vert, ambre, bronze ou gris. L'épaisseur de la feuille de verre est typiquement comprise entre 0,5 et 19 mm, notamment entre 2 et 12 mm, voire entre 4 et 8 mm. En variante, le substrat 2 est réalisé dans un matériau flexible et 30 transparent, par exemple en matière plastique 2961609 -13- EXEMPLE : Le substrat 2 est une feuille de verre silico-sodo-calcique de 6mm d'épaisseur. 5 Le système fonctionnel 4 est un système électrochrome tout solide déposé directement sur le substrat 2 et consistant en l'empilement suivant, en partant du substrat 2 : couche d'ITO de 500 nm d'épaisseur formant un premier revêtement électrode / couche d'oxyde d'iridium de 55 nm d'épaisseur formant un première io couche électrochrome / couche d'oxyde de tantale de 300 nm d'épaisseur formant l'électrolyte / couche d'oxyde de tungstène dopé H+ de 400 nm d'épaisseur formant une deuxième couche électrochrome / couche d'ITO de 100 nm d'épaisseur formant un deuxième revêtement électrode. L'intercalaire de feuilletage est au contact du système fonctionnel 4. Il 15 s'agit d'une feuille de polyuréthanne de 0,76 mm d'épaisseur. Le revêtement 8 de contrôle en réflexion est une couche de Si3N4 de 70 nm d'épaisseur. Le revêtement de contrôle en réflexion 8 est déposé directement sur le contre-substrat 6. 20 L'intercalaire de feuilletage10 est au contact du revêtement de contrôle en réflexion 8. L'agencement du dispositif 1 est donc le suivant : (extérieur d'un bâtiment) feuille de verre de 6 mm/ revêtement de contrôle en réflexion de Si3N4 de 70 nm / intercalaire de feuilletage en polyuréthanne 25 de 0,76 mm / ITO de 100 nm / oxyde de tungstène dopé H+ de 400 nm / oxyde de tantale de 300 nm / oxyde de tungstène de 150 nm / oxyde d'iridium de 55 nm / feuille de verre de 6 mm. 30 - 14 - Le dispositif 1 présente les caractéristiques ci-dessous dans l'état décoloré et dans l'état coloré: DECOLORÉ 8° 60° Angle RL 16,9% 19,6% a* -5,6 -1,11 b* 0,6 -0,8 C* 5,6 1,4 Variation C* entre 8° et 60° 4,2 COLORÉ 8° 60° Angle RL 14,9% 17,6% a* 0,7 -0,5 b* -0,5 -1,3 C* 0,9 1,4 Variation C* entre 8° et 60° -0,5 Tableau 1 RL est le coefficient de réflexion lumineuse. Il est déterminé de façon classique par l'illuminant standard CIE D65 et l'observateur standard 2°. Le système (L, a*, b*) est classique. Il correspond au standard défini par io le CIE S 014-4/E:2007 et la norme ISO 11664-4:2008(E). Ce système définit notamment la valeur de saturation C*. Pour rappel, C* correspond à la norme du vecteur de coordonnées (a*,b*), c'est-à-dire que C* _ V(a *) 2 + (b *) 2 . L'invention a également pour objet un vitrage incorporant le dispositif 1 15 selon l'invention. Il s'agit par exemple des configurations suivantes de vitrage : 1. Simple vitrage où deux feuilles de verre sont feuilletées en un seul vitrage : (extérieur d'un bâtiment) feuille de verre / revêtement de contrôle en réflexion / intercalaire de feuilletage / système fonctionnel / feuille de verre ; - 15 - 2. Double vitrage où deux parmi trois feuilles de verre sont feuilletées en un vitrage feuilleté : (extérieur d'un bâtiment) feuille de verre / revêtement de contrôle en réflexion / intercalaire de feuilletage / système fonctionnel / feuille de verre / lame de gaz tel que argon ou krypton / revêtement bas émissif / feuille de verre (intérieur de bâtiment) ; 3. Triple vitrage où deux parmi quatre feuilles de verre sont feuilletées ensemble : (extérieur d'un bâtiment) feuille de verre / revêtement de contrôle en réflexion / intercalaire de feuilletage / système fonctionnel io / feuille de verre / lame de gaz tel que argon ou krypton / feuille de verre / lame de gaz tel que argon ou krypton /revêtement bas émissif / feuille de verre (intérieur de bâtiment) ; 4. Triple vitrage où deux parmi quatre feuilles de verre sont feuilletées en un vitrage feuilleté : (extérieur d'un bâtiment) feuille de verre / 15 revêtement de contrôle en réflexion / intercalaire de feuilletage / système fonctionnel / feuille de verre / lame de gaz tel que argon ou krypton / revêtement antireflets / feuille de verre / revêtement antireflets / lame de gaz tel que argon ou krypton /revêtement bas émissif / feuille de verre (intérieur de bâtiment) ; 20 5. Double vitrage où deux parmi quatre feuilles de verre sont feuilletées en un vitrage feuilleté : (extérieur d'un bâtiment) feuille de verre / revêtement de contrôle en réflexion / intercalaire de feuilletage / feuille de verre / système fonctionnel / lame de gaz tel que argon ou krypton ou air ou oxygène / revêtement bas émissif -optionnel- / 25 feuille de verre (intérieur de bâtiment) ; 6. Triple vitrage où deux parmi quatre feuilles de verre sont feuilletées en un vitrage feuilleté : (extérieur d'un bâtiment) feuille de verre / revêtement de contrôle en réflexion / intercalaire de feuilletage / feuille de verre / système fonctionnel / lame de gaz tel que argon ou 30 krypton ou air ou oxygène/ feuille de verre -optionnellement avec un revêtement antireflets sur chacune de ses deux faces- / lame de gaz - 16 - tel que argon ou krypton /revêtement bas émissif / feuille de verre (intérieur de bâtiment) ; 7. Simple vitrage où trois feuilles de verre sont feuilletées en un vitrage feuilleté : (extérieur d'un bâtiment) feuille de verre / revêtement de contrôle en réflexion / intercalaire de feuilletage / feuille de verre / système fonctionnel / feuille de verre (intérieur de bâtiment) ; 8. Double vitrage où trois parmi quatre feuilles de verre sont feuilletées en un vitrage feuilleté : (extérieur d'un bâtiment) feuille de verre / revêtement de contrôle en réflexion / intercalaire de feuilletage / io feuille de verre / système fonctionnel / feuille de verre / lame de gaz tel que argon ou krypton / revêtement bas émissif / feuille de verre (intérieur de bâtiment) ; 9. Triple vitrage où trois parmi cinq feuilles de verre sont feuilletées en un vitrage feuilleté : (extérieur d'un bâtiment) feuille de verre / 15 revêtement de contrôle en réflexion / intercalaire de feuilletage / feuille de verre / système fonctionnel / feuille de verre / lame de gaz tel que argon ou krypton / feuille de verre / lame de gaz tel que argon ou krypton /revêtement bas émissif / feuille de verre (intérieur de bâtiment) ; 20 10. Simple vitrage où deux feuilles de verre et deux feuilles en matières plastique sont feuilletées en un vitrage feuilleté : (extérieur d'un bâtiment) feuille de verre / revêtement de contrôle en réflexion / intercalaire de feuilletage / feuille en matière plastique / système fonctionnel / feuille en matière plastique / intercalaire de feuilletage / 25 feuille de verre (intérieur de bâtiment) ; 11. Double vitrage où deux parmi trois feuilles de verre et deux feuilles en matières plastique sont feuilletées en un vitrage feuilleté : (extérieur d'un bâtiment) feuille de verre / revêtement de contrôle en réflexion / intercalaire de feuilletage / feuille en matière plastique / système 30 fonctionnel / feuille en matière plastique / intercalaire de feuilletage / feuille de verre / lame de gaz tel que argon ou krypton / revêtement bas-émissif / feuille de verre (intérieur de bâtiment) ; - 17 - 12. Triple vitrage où deux parmi cinq feuilles de verre et deux feuilles en matières plastique sont feuilletées en un vitrage feuilleté : (extérieur d'un bâtiment) feuille de verre / revêtement de contrôle en réflexion / intercalaire de feuilletage / feuille en matière plastique / système fonctionnel / feuille en matière plastique / intercalaire de feuilletage / feuille de verre / lame de gaz tel que argon ou krypton / feuille de verre/ lame de gaz tel que argon ou krypton / revêtement bas-émissif / feuille de verre (intérieur de bâtiment). D'une manière générale, le vitrage comprend un vitrage feuilleté. Ce io vitrage feuilleté est destiné à être disposé du côté extérieur du bâtiment. On entend par double vitrage un ensemble de deux vitrages espacés et séparés par une lame de gaz ou de vide et par triple vitrage un ensemble de trois vitrages espacés et séparés par deux lames respectives de gaz ou de vide. Comme décrit ci-dessus, au moins l'un des vitrages espacés d'un vitrage 15 multiple peut être feuilleté. Dans toutes les configurations, la feuille de verre à l'extérieur est le contre-substrat 6. Dans les configurations 1 à 4, le vitrage comprend un vitrage feuilleté disposé à l'extérieur et incorporant le système fonctionnel. Le substrat est ici la 20 deuxième feuille de verre en partant de l'extérieur. Le système fonctionnel est par exemple un système électrochrome tout solide. Dans les configurations 5 et 6, le système fonctionnel est formé sur la face interne du vitrage feuilleté, c'est-à-dire la face tournée vers l'intérieur. Le système fonctionnel est séparé de la feuille de verre suivante par une lame de 25 gaz. Le système fonctionnel est par exemple d'un système électrochrome tout solide. Le substrat est la deuxième feuille de verre en partant de l'extérieur. Dans les configurations 7 à 12, le système fonctionnel est formé sur deux substrats. Il s'agit par exemple d'un système électrochrome mixte ou tout organique. Dans ces deux cas, le premier revêtement électrode du système 30 fonctionnel est formé sur le premier substrat et le deuxième revêtement électrode du système fonctionnel est formé sur le deuxième substrat. La - 18 - deuxième et la troisième feuilles à fonction verrière en partant de l'extérieur sont ici respectivement le premier substrat et le deuxième substrat. A noter cependant que, comme expliqué ci-dessus, le système électrochrome inclus dans le dispositif selon l'invention peut inclure un ou plusieurs revêtements conducteurs transparents tels que SnO2:F ou ITO et/ou un ou plusieurs réseaux conducteurs tels que des fils métalliques. La couche électrochimiquement active et la ou les couche(s) électrolyte peuvent être sous la forme d'une solution gélifiée et/ou d'un polymère conducteur ionique et/ou d'une ou plusieurs couche(s) minérale(s) déposée(s) par pulvérisation io cathodique magnétron, CVD ou procédé sol-gel, et ceci sans s'éloigner du coeur de l'invention. L'invention a encore pour objet un procédé de fabrication du dispositif. Selon l'invention, le procédé comprend des étapes consistant à : - former le premier revêtement électrode sur le substrat ; 15 - former un deuxième revêtement électrode; - former au moins une couche électrochimiquement active destinée à être située entre le premier revêtement électrode et le deuxième revêtement électrode ; - former le revêtement de contrôle en réflexion sur la face interne du contre- 20 substrat ; - utiliser un intercalaire de feuilletage en matériau polymère pour feuilleter le contre-substrat, l'intercalaire de feuilletage étant entre le revêtement de contrôle en réflexion et le système fonctionnel. Le feuilletage est réalisé au moyen de l'intercalaire de feuilletage. Il est 25 typiquement obtenu en chauffant le dispositif à une température d'environ 120°C pendant 15 min mais de nombreuses possibilités de chauffage existent. Le dispositif obtenu par le procédé présente toutes les caractéristiques décrites ci-dessus. REVENDICATIONS1. Dispositif (1) comprenant : - un substrat (2) ; - un système fonctionnel (4) électrochimique à propriétés optiques et/ou énergétiques électrocommandables, le système fonctionnel (4) comprenant : - un premier revêtement électrode formé sur le substrat (2) ; - un deuxième revêtement électrode; et Io - au moins une couche électrochimiquement active située entre le premier revêtement électrode et le deuxième revêtement électrode, l'au moins une couche électrochimiquement active étant susceptible de passer de façon réversible entre un premier état et un deuxième état à propriétés de transmission optique et/ou énergétique différentes 15 du premier état, un contre-substrat (6) destiné à être disposé à l'extérieur par rapport au substrat (2), dii côté de la lumière solaire incidente ; - un revêtement de contrôle en réflexion (8) pour atténuer / modifier la couleur du dispositif en réflexion vers l'extérieur, le revêtement de contrôle en réflexion 20 (8) étant formé sur la face interne (6A) du contre-substrat (6), le système de contrôle en réflexion (8) agissant pour réduire les valeurs de saturation de C* dans le système colorimétrique (L*, a*, b*) du dispositif en réflexion ; - un intercalaire de feuilletage (10) en matériau polymère interposé entre le revêtement de contrôle en réflexion (8) et le système fonctionnel (4), le contre- 25 substrat (6) et l'intercalaire de feuilletage (10) ayant un indice de réfraction compris entre 1,4 et 1,7 et une épaisseur supérieure à 20 pm, par exemple supérieure à 100 pm, par exemple supérieure à 300 pm pour l'intercalaire de feuilletage (10) et par exemple supérieure à 500 pm pour le contre-substrat (6), le revêtement de contrôle en réflexion (8) ayant un indice de réfraction et une 30 épaisseur choisis de telle sorte que C* est inférieur ou égal à 10 pour des angles d'incidence de 60° et de 8° par rapport à la normale (N) à la face externe (6B) du contre-substrat (6) et que la valeur absolue de la différence - 20 - entre la valeur de C* à un angle d'incidence de 8° et la valeur de C* à un angle d'incidence de 60° est inférieur ou égale à 6. 2. Dispositif (1) selon la revendication 1, dans lequel le revêtement de contrôle en réflexion (8) a un indice de réfraction et une épaisseur choisis de telle sorte que C* est inférieur ou égal à 10 pour tout angle d'incidence entre 8° et 60° par rapport à la normale (N) à la face externe (6B) du contre-substrat (6). 3 Dispositif (1) selon la revendication 1 ou 2, dans lequel le revêtement de contrôle en réflexion (8) comprend une seule couche de matériau. 4. Dispositif (1) selon l'une quelconque des revendications précédentes, lo dans lequel le revêtement de contrôle en réflexion (8) est au contact de la face interne (6A) du contre-substrat (6). 5. Dispositif (1) selon l'une quelconque des revendications précédentes, dans lequel le revêtement de contrôle en réflexion (8) est au contact de la face externe (10B) de l'intercalaire de feuilletage (10). 15 6. Dispositif (1) selon l'une quelconque des revendications précédentes, dans lequel le revêtement de contrôle en réflexion (8) comprend une couche ayant un indice de réfraction compris entre 1,6 et 2,4, de préférence entre 1,75 et 2,15, de préférence entre 1,90 et 2,05, le revêtement de contrôle en réflexion (8) ayant une épaisseur comprise entre 60 et 110nm, de préférence entre 60 et 20 90 nm. 7. Dispositif (1) selon l'une quelconque des revendications précédentes, dans lequel le revêtement de contrôle en réflexion (8) a un coefficient de réflexion supérieur ou égal à 10%, de préférence compris entre 12 et 25%. 8. Dispositif (1) selon la revendication 7, dans lequel le revêtement de 25 contrôle en réflexion (8) est constitué d'un ou plusieurs matériaux choisis parmi la liste suivante : un nitrure de silicium, un oxyde d'étain, un oxynitrure de silicium, un oxyde de zinc, un nitrure d'aluminium, un oxyde d'indium dopé étain (ITO), un oxyde mixte étain i zinc, un oxyde de titane, un oxyde de titane dopé zinc, un oxyde de titane dopé silicium ou une combinaison de plusieurs de ces 30 matériaux. 9. Dispositif (1) selon l'une quelconque des revendications précédentes, le contre-substrat -6) et l'intercalaire de feuilletage (10) ont un indice de réfraction compris entre 1,45 et 1,60.- 21 - 10. Dispositif (1) selon l'une quelconque des revendications précédentes, dans lequel l'intercalaire de feuilletage (10) est un film constitué d'un matériau thermoplastique, par exemple réalisé en PU (polyuréthanne). 11. Dispositif (1) selon l'une quelconque des revendications précédentes, 5 dans lequel le système fonctionnel est un système électrochrome, l'au moins une couche électrochimiquement active étant électrochrome. 12. Dispositif (1) selon la revendication 11, dans lequel le système fonctionnel électrochrome (4) est de type tout solide. 13. Vitrage comprenant au moins une feuille à fonction verrière, caractérisé io en ce qu'il comprend un dispositif (1) selon l'une quelconque des revendications précédentes, le substrat (2) et le contre-substrat (6) étant des feuilles à fonction verrière. 14. Procédé de fabrication d'un dispositif (1), comprenant des étapes consistant à : 15 - former un premier revêtement électrode sur un substrat (2) ; former un deuxième revêtement électrode; - former au moins une couche électrochimiquement active destinée à être située entre le premier revêtement électrode et le deuxième revêtement électrode, l'au moins une couche électrochimiquement active étant susceptible 20 de passer de façon réversible entre un premier état et un deuxième état à propriétés de transmission optique et/ou énergétique différentes du premier état, - former un revêtement de contrôle en réflexion (8) pour atténuer / modifier la couleur du dispositif (1) en réflexion vers l'extérieur, le revêtement de contrôle 25 en réflexion (8) étant formé sur la face interne (6A) d'un contre-substrat (6), le contre-substrat (6) étant destiné à être disposé à l'extérieur par rapport au substrat (2), du côté de la lumière solaire incidente, le revêtement de contrôle en réflexion (8) agissant pour réduire les valeurs de saturation de C* dans le système colorimétrique (L, a*, b*) du dispositif (1) en réflexion ; 30 - utiliser un intercalaire de feuilletage (10) en matériau polymère pour feuilleter le contre-substrat (6), l'intercalaire de feuilletage (10) étant entre le revêtement de contrôle en réflexion (8) et le système fonctionnel (4), le contre-substrat (6) et l'intercalaire de feuilletage (10) ayant un indice de réfraction compris entre 22 - 1,4 et 1,7 et une épaisseur supérieure à 20pm, par exemple supérieure à 100 pm, par exemple supérieure à 300 pm pour l'intercalaire de feuilletage (10) et par exemple supérieure à 500 pm pour le contre-substrat (6), le revêtement de contrôle en réflexion (8) ayant un indice de réfraction et une épaisseur choisis de telle sorte que C* est inférieur ou égal à 10 pour des angles d'incidence de 60° et de 8° par rapport à la normale (N) à la face externe (6B) du contre-substrat (6) et que la valeur absolue de la différence entre la valeur de C* à un angle d'incidence de 8° et la valeur de C* à un angle d'incidence de 60° est inférieur ou égale à 6. i0